(57)【要約】【課題】  平均粒子径５．０〜８．０μｍの二酸化ケイ素系のアンチブロッキング剤を含むポリプロピレン系樹脂組成物を製造する方法であって、フィルムとした場合のブロッキング性を十分に抑制し、かつフィッシュアイによる外観不良を防止することができるという優れた効果を有するポリプロピレン系樹脂組成物の製造方法を提供する。【解決手段】  平均粒子径５．０〜８．０μｍの二酸化ケイ素系のアンチブロッキング剤を含むポリプロピレン系樹脂組成物を製造する方法であって、８０℃以上の温度にあるポリプロピレンパウダーに二酸化ケイ素系のアンチブロッキング剤を添加して混合するポリプロピレン系樹脂組成物の製造方法。【選択図】  図１
2006037052.tif 000002
【特許請求の範囲】
【請求項１】
平均粒子径５．０〜８．０μｍの二酸化ケイ素系のアンチブロッキング剤を含むポリプロピレン系樹脂組成物を製造する方法であって、８０℃以上の温度にあるポリプロピレンパウダーに二酸化ケイ素系のアンチブロッキング剤を添加して混合し造粒するポリプロピレン系樹脂組成物の製造方法。
【請求項２】
ポリプロピレン系樹脂組成物中の平均粒子径５．０〜８．０μｍの二酸化ケイ素系アンチブロッキング剤の含有量が１０００〜５０００重量ｐｐｍである請求項１記載の製造方法。
【請求項３】
ポリプロピレン系樹脂組成物がフィルム用途のものである請求項１記載の製造方法。
【請求項４】
請求項１〜請求項３のうちの一の請求項に記載の製造方法により得られるポリプロピレン系樹脂組成物。
【発明の詳細な説明】
【技術分野】
【０００１】
本発明は、ポリプロピレン系樹脂組成物の製造方法に関するものである。更に詳しくは、本発明は、平均粒子径５．０〜８．０μｍの二酸化ケイ素系のアンチブロッキング剤を含むポリプロピレン系樹脂組成物を製造する方法であって、フィルムとした場合のブロッキング性を十分に抑制し、かつフィッシュアイによる外観不良を防止することができるという優れた効果を有するポリプロピレン系樹脂組成物の製造方法に関するものである。
【背景技術】
【０００２】
ポリプロピレン系樹脂に平均粒子径５．０〜８．０μｍの二酸化ケイ素系のアンチブロッキング剤を用いることにより、フィルムとした場合のブロッキング性が防止されることが公知である（たとえば、特許文献１参照。）。
【０００３】
しかしながら、従来の技術によると、フィルムにフィッシュアイが発生し、外観不良となるという不都合があった。
【０００４】
【特許文献１】特開平８−９２４２４号公報
【発明の開示】
【発明が解決しようとする課題】
【０００５】
かかる状況において、本発明が解決しようとする課題は、平均粒子径５．０〜８．０μｍの二酸化ケイ素系のアンチブロッキング剤を含むポリプロピレン系樹脂組成物を製造する方法であって、フィルムとした場合のブロッキング性を十分に抑制し、かつフィッシュアイによる外観不良を防止することができるという優れた効果を有するポリプロピレン系樹脂組成物の製造方法を提供する点にある。
【課題を解決するための手段】
【０００６】
すなわち、本発明は、平均粒子径５．０〜８．０μｍの二酸化ケイ素系のアンチブロッキング剤を含むポリプロピレン系樹脂組成物を製造する方法であって、８０℃以上の温度にあるポリプロピレンパウダーに二酸化ケイ素系のアンチブロッキング剤を添加して混合するポリプロピレン系樹脂組成物の製造方法に係るものである。
【発明の効果】
【０００７】
本発明により、二酸化ケイ素系のアンチブロッキング剤を含むポリプロピレン系樹脂組成物を製造する方法であって、フィルムとした場合のブロッキング性を十分に抑制し、かつフィッシュアイによる外観不良を防止することができるという優れた効果を有するポリプロピレン系樹脂組成物の製造方法を提供することができる。
【発明を実施するための最良の形態】
【０００８】
本発明のポリプロピレン系樹脂組成物は、二酸化ケイ素系のアンチブロッキング剤を含むポリプロピレン系樹脂組成物である。
【０００９】
本件のアンチブロッキング剤とは、フィルムどうしの剥離性を向上させるのを目的として添加剤として用いるである。
【００１０】
二酸化ケイ素系のアンチブロッキング剤としては、平均粒子径５．０〜８．０μｍをあげることができる。
【００１１】
ポリプロピレン系樹脂としては、プロピレン−ホモポリマー、プロピレン−エチレン−ランダムコーポリマー、プロピレン−エチレン−ブテンランダムコーポリマー、プロピレン−ブテンランダムコーポリマー等をあげることができる。
【００１２】
本発明の製造方法は、８０℃以上の温度にあるポリプロピレンパウダーに二酸化ケイ素系のアンチブロッキング剤を添加して混合する。このことにより、フィルムのフィッシュアイによる外観不良を防止することができる。添加時の温度は８０℃以上であり、好ましくは８０〜９０℃である。添加時の温度が高すぎるとポリプロ樹脂が溶融する場合がある。本発明によりフィッシュアイの発生を防止できる理由は、樹脂中におけるアンチブロッキング剤の分散性が向上するからである。
【００１３】
本発明を実施するには、たとえば、サイロ内に収納されたポリプロピレンパウダーの下部から温風９０〜１００℃を送り、パウダーを流動させつつ所定の温度に加熱し、該加熱されたパウダーにアンチブロッキング剤を添加して混合すればよい（図１参照。）。
【００１４】
ポリプロピレン系樹脂組成物中の二酸化ケイ素系のアンチブロッキング剤の含有量は、１０００〜５０００重量ｐｐｍであることが好ましく、更に好ましくは２０００〜４０００重量ｐｐｍである。該含有量が過少であるとブロッキング性抑制が低下となる場合があり、一方該含有量が過多であるとフィッシュアイ発生の原因となる場合がある。
【００１５】
本発明の製造方法で得られる樹脂組成物は、フィルムとした場合のブロッキング性を十分に抑制し、かつフィッシュアイによる外観不良を防止することができるという優れた特性を有し、フィルム用途に最適に使用され得る。
【実施例】
【００１６】
次に本発明を実施例により説明する。
【００１７】
実施例１
図１の装置を用いた。サイロ内に収納されたポリプロピレンパウダーの下部から温風（９０〜１００℃）を送り、パウダーを８０〜９０℃の温度に加熱し、該加熱されたパウダーにアンチブロッキング剤（二酸化ケイ素：ＳｉＯ2・ｎＨ2０）を添加して混合した。なお、用いたポリプロピレン系樹脂はプロピレン−エチレン−ブテンランダムコーポリマーであり、ポリプロピレン系樹脂組成物中の二酸化ケイ素系アンチブロッキング剤の含有量は、４０００重量ｐｐｍとした。
上記で得られた樹脂組成物を用いて、フィルムを製造した。該フィルムについて、アンチブロッキング性及びフィッシュアイの発生について、下記のとおりの評価を行った。評価結果を表１に示した。
【００１８】
アンチブロッキング性の評価方法
２２５ｍｍ×５０ｍｍのフィルムを用いて、フィルム同志を重ね合わせ、１００ｍｍ×５０ｍｍの範囲を４０ｇ／ｃｍ2の荷重下で６０℃、３時間状態調整を行った。
【００１９】
その後、２３℃、湿度５０％雰囲気下に３０分以上放置し、東洋精機製フィルム剥離試験機Ｋ１３９を用いて２０ｇ／分の剥離速度で試料の剥離に要する強度を測定した。
なお、ブロッキングは数値が低いほどブロッキング抑制効果が高い
フィッシュアイの発生の評価方法
目視により、直径２００μｍ以上のフィシュアイ（以下ＦＥ）を観測して、フィルム面積１０００ｍ2当たりのＦＥ個数を数えた。
また、フィッシュアイカウンター（以下ＦＥＣ）はアポロメック社製レーザーアイＬＳ１０００検出機により５２５ｍ2（検査幅０．３５ｍ×検査長１５００ｍ）のフィルムについてＦＥ（≧直径１５０μｍ）が検出され、単位面積（０．１ｍ2）当たりの個数に自動換算された値を用いた
実施例１〜３及び比較例１〜３
アンチブロッキング剤を添加して混合するポリプロピレンパウダーの温度を表１のとおりとしたこと以外は実施例１と同様に行った。評価結果を表１に示した。
【００２０】
結果から次のことがわかる。本発明によるすべての実施例は、アンチブロッキング性及びフィッシュアイとも、優れた評価結果をしめしている。一方、アンチブロッキング剤を添加して混合するポリプロピレンパウダーの温度が本発明の温度より低いすべての比較例は、ブロッキング抑制効果が落ちフィッシュアイの発生が著しく、不都合である。
【００２１】
【表１】
2006037052.tif 000003
【００２２】
・使用パウダー：プロピレン−エチレン−ブテン  ランダム共重合体（エチレン  ２．４重量％、ブテン  ４．５重量％）
・二酸化ケイ素含量  ４０００重量ｐｐｍ
【図面の簡単な説明】
【００２３】
【図１】実施例１で用いた本発明による製造方法のフローの例である。
【符号の説明】
【００２４】
１  ポリプロピレンパウダーサイロ
２  アンチブロッキング剤溜め装置
３  温風導入管
４  計重機
５  混合機
６  造粒機
７  製造された樹脂組成ペレット
【図１】
2006037052.tif 000004